КРУПНОКРИСТАЛЛИЧЕСКИЕ НАСТРАИВАЕМЫЕ АДСОРБЕНТЫ

1. Адсорбент с модифицированной поверхностью, который содержит микропористое неорганическое твердое вещество, в котором поверхность указанного микропористого неорганического твердого вещества модифицирована покрытием, состоящим из получаемого из силикона материала, причем указанный материал получают из одного или более силиконовых предшественников формулы I
2
n
[(R)SiO],
и/или формулы II
1,5
RSiO,
и/или формулы III
2
n
R[(R)SiO]R,
3
или их любой комбинации, причем каждый заместитель R является одним и тем же или разным и выбран из замещенного или незамещенного органического соединения, причем указанное микропористое неорганическое твердое вещество имеет средний размер кристаллов от приблизительно 5 до приблизительно 10 мкм и скелетную плотность ≥ 1,00 г/см.
2. Адсорбент по п. 1, в котором указанное микропористое неорганическое твердое вещество выбрано из алюмосиликатов, алюмофосфатов, титаносиликатов, цинкосиликатов или комбинации одного или более из них.
3. Адсорбент по п. 1, в котором указанный алюмосиликат представляет собой цеолит типа A.
4. Адсорбент по п. 3, в котором с указанным цеолитом типа A проводят ионный обмен с заменой на один или более катионов, выбранных из Li, Na, K, Mg, Ca, Sr, Ba, Ag, Cu, H+ или Zn.
3
5. Адсорбент по п. 3, в котором указанный цеолит типа A имеет измеренную скелетную плотность по меньшей мере 1,10 г/см.
6. Адсорбент по п. 1, в котором каждый R в силиконовом предшественнике является одним и тем же или разным и выбран из H, линейного, разветвленного или циклического, замещенного или незамещенного C1–C8 алкила, алкенила, алкинила, алкокси и арила.
7. Адсорбент по п. 1, в котором каждый R в силиконовом предшественнике является одним и тем же или разным и выбран из линейных, разветвленных и циклических органических соединений C1–C4.
8. Адсорбент по п. 1, в котором силиконовый предшественник является полимерным или олигомерным, при этом каждый R независимо имеет концевые гидроксильные, метоксильные, этоксильные группы или их сочетания.
9. Адсорбент по п. 1, в котором силиконовый предшественник выбран из полимерного диметилсилоксана с концевыми гидроксильными, метоксильными или этоксильными группами, метилсилсесквиоксанов, октилсилсесквиоксанов, метилоктилсилсесквиоксанов или их комбинаций или смесей.
10. Адсорбент по п. 1, в котором указанный силиконовый предшественник выбран из полидиметилсилоксанов, полидифенилсилоксанов, октилсилсесквиоксанов, метилсилсесквиоксанов, (2,4,4-триметилпентил)триэтоксисилана и их смесей.
11. Адсорбент по п. 1, в котором указанный силиконовый предшественник идентифицируется одним или более из приведенных ниже регистрационных номеров в базе данных Chemical Abstracts Service (CAS): регистрационный номер CAS 63148-62-9, регистрационный номер CAS 63148-59-4, регистрационный номер CAS 897393-56-5; регистрационный номер CAS 68554-66-5; регистрационный номер CAS 35435-21-3, а также их сочетаниями.
12. Адсорбент по п. 1, который содержит от приблизительно 2 до приблизительно 15 мас.% указанного получаемого из силикона материала.
13. Адсорбент по п. 3, в котором указанный цеолит представляет собой цеолит типа A, а эффективный размер пор указанного адсорбента уменьшен на величину от приблизительно 0,1 до приблизительно 1,2 Å.
3
14. Композиция адсорбента для разделения по меньшей мере 2 текучих сред, причем различие в размерах молекул указанных подлежащих разделению текучих сред составляет 0,8 Å или менее, при этом указанная композиция адсорбента представляет собой агломерированный продукт, содержащий микропористый кристаллический неорганический носитель с эффективным входным отверстием пор, уменьшенным за счет покрытия из получаемого из силикона материала, причем указанный агломерированный продукт имеет размер частиц от 0,5 до 5 мм и прочность на раздавливание по меньшей мере 0,7 фунт-силы, причем указанный микропористый кристаллический неорганический носитель имеет средний размер кристаллов от приблизительно 5 до приблизительно 10 мкм и скелетную плотность ≥ 1,00 г/см.
15. Процесс адсорбции для адсорбирования или отделения первого компонента из газовой смеси, содержащей по меньшей мере второй компонент, причем первый компонент имеет кинетический диаметр, который больше диаметра второго компонента, и при этом различие в кинетических диаметрах между указанными двумя компонентами составляет от приблизительно 0,1 до приблизительно 0,8 Å, причем указанный процесс включает приведение смеси в контакт с адсорбирующим материалом, который селективно адсорбирует второй компонент, позволяя выделить указанный первый компонент в качестве продукта, при этом указанный процесс включает приведение указанной газовой смеси в контакт с композицией адсорбента с модифицированной поверхностью по п. 1, причем адсорбент с модифицированной поверхностью представляет собой цеолит типа A, а эффективный размер входного отверстия пор указанного адсорбента уменьшен на величину от приблизительно 0,1 до приблизительно 1,2 Å, так что указанный адсорбент селективно адсорбирует указанный второй компонент и не адсорбирует указанный первый компонент.
2
16. Процесс по п. 15, в котором указанный первый компонент представляет собой CH4, а указанный второй компонент представляет собой N.
2
17. Процесс по п. 15, в котором указанный первый компонент представляет собой CO, а указанный второй компонент представляет собой CO.
2
18. Процесс по п. 15, в котором указанный первый компонент представляет собой N2, а указанный второй компонент представляет собой CO.
2
2
19. Процесс по п. 15, в котором указанный первый компонент представляет собой N, а указанный второй компонент представляет собой O.